МНОГОСЛОЙНАЯ БЕСШОВНАЯ ПОЛАЯ ОБОЛОЧКА НА ОСНОВЕ ПОЛИАМИДА ДЛЯ ТЕПЛОВОЙ ОБРАБОТКИ В ФОРМЕ

1. Многослойная, биаксиально растянутая полая пленка, включающая в следующем порядке в направлении от наружной стороны к внутренней стороне:
A) слой А на основе полиолефина, имеющий толщину от 1 до 15 мкм;
B) слой В, при необходимости многослойный, включающий алифатические и/или частично ароматические полиамиды и/или сополиамиды или их смеси, имеющий толщину от 3 до 30 мкм;
C) слой С на основе полиолефина, имеющий толщину от 1 до 15 мкм, и
D) слой D, имеющий толщину от 3 до 20 мкм, включающий алифатические и/или частично ароматические полиамиды и/или сополиамиды или их смеси, или слой на основе полиолефина.
2. Полая пленка по п.1, отличающаяся тем, что слои А и С имеют толщину от 3 до 10 мкм, слой В имеет толщину от 5 до 30 мкм и слой D имеет толщину от 5 до 15 мкм, причем вся композитная пленка имеет толщину от 30 до 60 мкм.
3. Полая пленка по п.1, отличающаяся тем, что слой А на основе полиэтилена состоит из гомополимеров или сополимеров, содержащих этиленовые мономеры, и, необязательно, неразветвленные альфа-олефиновые мономеры, содержащие от 4 до 8 атомов углерода.
4. Полая пленка по п.2, отличающаяся тем, что слой А на основе полиэтилена состоит из гомополимеров или сополимеров, содержащих этиленовые мономеры, и, необязательно, неразветвленные альфа-олефиновые мономеры, содержащие от 4 до 8 атомов углерода.
5. Полая пленка по п.1, отличающаяся тем, что полиолефиновый слой С содержит гомополимеры или сополимеры, содержащие этиленовые, пропиленовые и/или неразветвленные альфа-олефиновые мономеры, содержащие от 3 до 8 атомов углерода, или смеси этих мономеров.
6. Полая пленка по п.2, отличающаяся тем, что полиолефиновый слой С содержит гомополимеры или сополимеры, содержащие этиленовые, пропиленовые и/или неразветвленные альфа-олефиновые мономеры, содержащие от 3 до 8 атомов углерода, или смеси этих мономеров.
7. Полая пленка по п.3, отличающаяся тем, что полиолефиновый слой С содержит гомополимеры или сополимеры, содержащие этиленовые, пропиленовые и/или неразветвленные альфа-олефиновые мономеры, содержащие от 3 до 8 атомов углерода, или смеси этих мономеров.
8. Полая пленка по п.4, отличающаяся тем, что полиолефиновый слой С содержит гомополимеры или сополимеры, содержащие этиленовые, пропиленовые и/или неразветвленные альфа-олефиновые мономеры, содержащие от 3 до 8 атомов углерода, или смеси этих мономеров.
9. Полая пленка по п.1, отличающаяся тем, что полиолефиновые слои А и С модифицированы карбоновой кислотой и/или карбоксилатными группами.
10. Полая пленка по п.2, отличающаяся тем, что полиолефиновые слои А и С модифицированы карбоновой кислотой и/или карбоксилатными группами.
11. Полая пленка по п.3, отличающаяся тем, что полиолефиновые слои А и С модифицированы карбоновой кислотой и/или карбоксилатными группами.
12. Полая пленка по п.4, отличающаяся тем, что полиолефиновые слои А и С модифицированы карбоновой кислотой и/или карбоксилатными группами.
13. Полая пленка по п.5, отличающаяся тем, что полиолефиновые слои А и С модифицированы карбоновой кислотой и/или карбоксилатными группами.
14. Полая пленка по п.6, отличающаяся тем, что полиолефиновые слои А и С модифицированы карбоновой кислотой и/или карбоксилатными группами.
15. Полая пленка по п.7, отличающаяся тем, что полиолефиновые слои А и С модифицированы карбоновой кислотой и/или карбоксилатными группами.
16. Полая пленка по п.8, отличающаяся тем, что полиолефиновые слои А и С модифицированы карбоновой кислотой и/или карбоксилатными группами.
17. Полая пленка по п.1, отличающаяся тем, что в слоях В и D в качестве алифатических полиамидов использованы поликапролактам (РА 6) или полигексаметиленадипинамид (РА 66), в качестве алифатического сополиамида использован РА 6/66, или в качестве частично ароматического сополиамида использованы сополиамиды, содержащие мономеры m-ксилилендиамина и адипиновой кислоты или содержащие мономеры гексаметилендиамина, изофталевой кислоты и терефталевой кислоты.
18. Полая пленка по п.2, отличающаяся тем, что в слоях В и D в качестве алифатических полиамидов использованы поликапролактам (РА 6) или полигексаметиленадипинамид (РА 66), в качестве алифатического сополиамида использован РА 6/66, или в качестве частично ароматического сополиамида использованы сополиамиды, содержащие мономеры m-ксилилендиамина и адипиновой кислоты или содержащие мономеры гексаметилендиамина, изофталевой кислоты и терефталевой кислоты.
19. Полая пленка по п.3, отличающаяся тем, что в слоях В и D в качестве алифатических полиамидов использованы поликапролактам (РА 6) или полигексаметиленадипинамид (РА 66), в качестве алифатического сополиамида использован РА 6/66, или в качестве частично ароматического сополиамида использованы сополиамиды, содержащие мономеры m-ксилилендиамина и адипиновой кислоты или содержащие мономеры гексаметилендиамина, изофталевой кислоты и терефталевой кислоты.
20. Полая пленка по п.4, отличающаяся тем, что в слоях В и D в качестве алифатических полиамидов использованы поликапролактам (РА 6) или полигексаметиленадипинамид (РА 66), в качестве алифатического сополиамида использован РА 6/66, или в качестве частично ароматического сополиамида использованы сополиамиды, содержащие мономеры m-ксилилендиамина и адипиновой кислоты или содержащие мономеры гексаметилендиамина, изофталевой кислоты и терефталевой кислоты.
21. Полая пленка по п.5, отличающаяся тем, что в слоях В и D в качестве алифатических полиамидов использованы поликапролактам (РА 6) или полигексаметиленадипинамид (РА 66), в качестве алифатического сополиамида использован РА 6/66, или в качестве частично ароматического сополиамида использованы сополиамиды, содержащие мономеры m-ксилилендиамина и адипиновой кислоты или содержащие мономеры гексаметилендиамина, изофталевой кислоты и терефталевой кислоты.
22. Полая пленка по п.6, отличающаяся тем, что в слоях В и D в качестве алифатических полиамидов использованы поликапролактам (РА 6) или полигексаметиленадипинамид (РА 66), в качестве алифатического сополиамида использован РА 6/66, или в качестве частично ароматического сополиамида использованы сополиамиды, содержащие мономеры m-ксилилендиамина и адипиновой кислоты или содержащие мономеры гексаметилендиамина, изофталевой кислоты и терефталевой кислоты.
23. Полая пленка по п.9, отличающаяся тем, что в слоях В и D в качестве алифатических полиамидов использованы поликапролактам (РА 6) или полигексаметиленадипинамид (РА 66), в качестве алифатического сополиамида использован PA 6/66, или в качестве частично ароматического сополиамида использованы сополиамиды, содержащие мономеры m-ксилилендиамина и адипиновой кислоты или содержащие мономеры гексаметилендиамина, изофталевой кислоты и терефталевой кислоты.
24. Применение полых пленок по любому из пп.1-23 в качестве пищевой оболочки.
25. Применение по п.24, отличающееся тем, что пищевая оболочка используется для тепловой обработки в форме.